"少なくとも水、着色剤、擬塑性付与剤からなる水性ボールペン用インキ組成物において、20°Cの環境下で、ずり速度500sec1の回転剪断を加えた前記水性ボールペン用インキ組成物を、20°Cの環境下で、ずり速度0.1sec1のインキ粘度の測定開始時点を0secとした場合、Asec時間経過後のずり速度0.1sec1のインキ粘度をVAPas、Bsec時間経過後のずり速度0.1sec1のインキ粘度をVBPasとすると、前記経過時間とインキ粘度の関係が、0.01≦VB-VA/BA≦1.0であり、前記インキ粘度VAPas、VBPasが、6~30Pasであることを特徴とする水性ボールペン用インキ組成物。A、Bは整数、A<Bで、0<A、B≦10とする前記水性ボールペン用インキ組成物に、シリコーン系界面活性剤、アセチレングリコール系界面活性剤、フッ素系界面活性剤、ジアルキルスルホコハク酸塩の中から1種以上を選択し、含有することを特徴とする請求項1に記載の水性ボールペン。前記水性ボールペン用インキ組成物に、パーフルオロアルキルエチレンオシド付加物を有するフッ素系界面活性剤を含有することを特徴とする請求項1または2に記載の水性ボールペン。前記着色剤が、吸油量1~100g/100gのカーボンブラックであることを特徴とする請求項1ないし3のいずれか1項に記載の水性ボールペン用インキ組成物。請求項1ないし4に記載の水性ボールペン用インキ組成物を直詰めしたインキ収容筒の先端部に、チップ本体のボール抱持室にボールを回転自在に抱持したボールペンチップを直接又はチップホルダーを介して具備したボールペンレフィルを、軸筒内に摺動自在に配設し、前記ボールペンチップを前記軸筒の先端開口部から出没可能としたことを特徴とする水性ボールペン。本発明の目的は、水性インキ組成物において、擦過性能、泣きボテ性能、手脂性能が優れる水性ボールペン用インキ組成物を提供することである。本発明は、上記課題を解決するために、1.少なくとも水、着色剤、擬塑性付与剤からなる水性ボールペン用インキ組成物において、20°Cの環境下で、ずり速度500sec1の回転剪断を加えた前記水性ボールペン用インキ組成物を、20°Cの環境下で、ずり速度0.1sec1のインキ粘度の測定開始時点を0secとした場合、Asec時間経過後のずり速度0.1sec1のインキ粘度をVAPas、Bsec時間経過後のずり速度0.1sec1のインキ粘度をVBPasとすると、前記経過時間とインキ粘度の関係が、0.01≦VB-VA/BA≦1.0であり、前記インキ粘度VAPas、VBPasが、6~30Pasであることを特徴とする水性ボールペン用インキ組成物。A、Bは整数、A<Bで、0<A、B≦10とする。2.前記水性ボールペン用インキ組成物に、シリコーン系界面活性剤、アセチレングリコール系界面活性剤、フッ素系界面活性剤、ジアルキルスルホコハク酸塩の中から1種以上を選択し、含有することを特徴とする第1項に記載の水性ボールペン。3.前記水性ボールペン用インキ組成物に、パーフルオロアルキルエチレンオシド付加物を有するフッ素系界面活性剤を含有することを特徴とする第1項または第2項に記載の水性ボールペン。4.前記着色剤が、吸油量1~100g/100gのカーボンブラックであることを特徴とする第1項ないし第3項のいずれか1項に記載の水性ボールペン用インキ組成物。5.第1項ないし第4項に記載の水性ボールペン用インキ組成物を直詰めしたインキ収容筒の先端部に、チップ本体のボール抱持室にボールを回転自在に抱持したボールペンチップを直接又はチップホルダーを介して具備したボールペンレフィルを、軸筒内に摺動自在に配設し、前記ボールペンチップを前記軸筒の先端開口部から出没可能としたことを特徴とする水性ボールペン。である。本発明は、特定のインキ粘度の挙動を示す水性ボールペン用インキ組成物を用いることで、紙面に対するインキ浸透性を向上することで擦過性能に優れ、ボール面のインキリターンを良好にすることで泣きボテ性能に優れ、手脂の付着した紙面に対しても良好に筆記可能な手脂性能が優れる水性ボールペン用インキ組成物と水性ボールペンを得る効果を奏するものである。本発明の特徴としては、少なくとも水、着色剤、擬塑性付与剤からなる水性ボールペン用インキ組成物において、20°Cの環境下で、ずり速度500sec1の回転剪断を加えた前記水性ボールペン用インキ組成物を、20°Cの環境下で、ずり速度0.1sec1のインキ粘度の測定開始時点を0secとした場合、Asec時間経過後のずり速度0.1sec1のインキ粘度をVAPas、Bsec時間経過後のずり速度0.1sec1のインキ粘度をVBPasとすると、前記経過時間とインキ粘度の関係が、0.01≦VB-VA/が好ましく、より手脂性能を考慮すれば、50~80gが最も好ましい。そのため、前記インキ粘度の回復挙動を示し、前記吸油量が1~100gのカーボンブラックを併用することで、より手脂性能をより向上させる効果が得られる傾向がある。また、擬塑性付与剤としては、多糖類として、キサンタンガム、ウェランガム、サクシノグリカン、グアーガム、ローカストビーンガム、λ-カラギーナン、セルロース誘導体、ダイユータンガムや、ポリアクリル酸が挙げられる。その中でも、キサンタンガムを少なくとも用いる方が好ましいが、これは、前記インキ粘度の挙動が、0.01≦VB-VA/BA≦1.0のような緩やかにインキ粘度が回復しやすい傾向があるためである。さらに、筆跡にボテがあると、筆跡擦過性が遅くなる要因となるため、キサンタンガムは、ボテが発生しづらい傾向があり、より擦過性の向上に用いることができるためである。また、擬塑性付与剤の含有量は、インキ組成物全量に対して、0.1質量~1.0質量が好ましい。この範囲より低いと、所望のインキ粘度が得られにくく、この範囲を越えるとインキ追従性能が劣ってしまう傾向があるためである。また、本発明の水性インキ組成物の表面張力は、20°Cの環境下において、10~35mNmがより好ましい。この範囲を下まわると、筆跡に滲み、紙への裏抜けが発生しやすくなる傾向があり、この範囲を越えると、手脂性能に影響が出やすくなる傾向があるため、表面張力は、10~35mNmである方が好ましい。より手脂性能を向上する傾向を考慮すれば、10~25mNmが好ましい。その他として、水分の溶解安定性、水分蒸発乾燥防止するために、エチレングリコール、グリセリンなどのグリコール類などの水溶性有機溶剤や、着色剤の経時安定性や潤滑性を向上させるために、pH調整剤や潤滑剤として、リン酸エステル系界面活性剤、脂肪酸等、1,2ベンゾイソチアゾリン-3-オン等の防菌剤、尿素、ソルビット等の保湿剤、ベンゾトリアゾール等の防錆剤、エチレンジアミン四酢酸などのキレート剤を添加することができる。また、分散剤も適宜添加可能で、水溶性樹脂として、アクリル系樹脂、アルキッド樹脂、ポリビニルピロリドン、ポリビニルアルコール等や、樹脂エマルジョンとして、アクリル系樹脂、ウレタン系樹脂、スチレン-ブタジエン系樹脂、ポリエステル系樹脂、酢酸ビニル系樹脂などを添加することができる。これらは単独または2種以上組み合わせて使用することができる。次に実施例を示して本発明を説明する。実施例1水67.0質量部顔料吸油量:69g6.0質量部水溶性溶剤グリセリン10.0質量部水溶性溶剤エチレングリコール10.0質量部分散剤スチレンアクリル樹脂3.0質量部フッ素系界面活性剤パーフルオロアルキルエチレンオキシド付加物1.0質量部潤滑剤リン酸エステル系界面活性剤1.0質量部pH調整剤トリエタノールアミン3.0質量部防錆剤ベンゾトリアゾール0.5質量部防菌剤1,2ベンゾイソチアゾリン-3-オン0.5質量部擬塑性付与剤キサンタンガム0.40質量部まず、顔料、分散剤、水溶性溶剤、水、pH調整剤を適量採取し、ビーズミル、ボールミル、ロールミルなどの分散機を使用し、充分に分散した後、遠心分離を行い、粗粒分を除去して顔料分散体を得る。その後、作製した顔料分散体、水溶性溶剤、水、潤滑剤、pH調整剤、防錆剤、防菌剤をマグネットホットスターラーで加温撹拌等してベースインキを作成する。その後、上記作製したベースインキを加温しながら、増粘剤を投入してホモジナイザー攪拌機を用いて均一な状態となるまで充分に混合攪拌した後、濾紙を用い濾過を行って、実施例1の水性ボールペン用インキ組成物を得た。また、表面張力を、20°Cの環境下において、協和界面科学株式会社製の表面張力計測器を用い、ガラスプレートを用いて、垂直平板法によって測定したところ、約18mNmであった。実施例2~6表1に示すように各成分を配合に変更した以外は、実施例1と同様な手順で実施例2~の水性インキ組成物を得た。比較例1~3表2に示すように各成分を配合に変更した以外は、実施例1と同様な手順で比較例2~6の水性インキ組成物を得た。インキ粘度Pasと時間secとの関係VB-VA/BAの測定方法実施例1で作製した水性ボールペン用インキ組成物の、インキ粘度は、TAインスツルメント社製レオメーターAR-G2粘度計コーンプレート40mm角度2°、測定温度20°Cを用いて、20°Cの環境下で、ずり速度500sec1の回転剪断を60秒加えた後、ずり速度を0.1sec1に回転剪断を下げて、1秒ごとに10秒間測定したところ、5秒、10秒A=5、B=10では、VA=6.5、VB=9.55であり、=0.61であった。実施例2~6、比較例1~3でも、同様な測定方法で測定値を算出した。なお、5秒、10秒A=5、B=10でのVB-VA/BAの測定値を算出した結果および評価を表1、2に示した。また、実施例1~6のインキ粘度は、6~30Pasの範囲であった。試験および評価実施例1~6及び比較例1~3で作製した水性インキ組成物を、インキ収容筒の先端にボール径が0.5mmのボールを回転自在に抱持したボールペンチップをチップホルダーに介して具備したインキ収容筒内ポリプロピレン製に充填したノック式ボールペンを作製し、以下の試験および評価を行った。尚、擦過性能試験、泣きボテ性能試験、手脂性能試験の評価は、筆記試験用紙としてJISP3201筆記用紙Aを用い、以下のような試験方法で評価を行った。また、手脂性能試験に用いる人工皮脂は、スクワラン3.0重量部、イソプロピルミリステート6.0重量部、オリーブ油12.0重量部、コレステロール0.6重量部、パルミチン酸0.6重量部、オレイン酸3.9重量部、イソステアリン酸3.9重量部、アセトン70.0重量を撹拌混合して人工皮脂を作製したものを用いた。擦過性能試験:紙面上に筆記後、指で擦過し、筆跡乾燥性を観察した。筆記5秒未満で、筆跡が乾燥したもの◎筆記5~10秒で、筆跡が乾燥したもの○筆記10秒越えても、筆跡が乾燥しなかったもの×泣きボテ性能試験:紙面上に筆記後、筆跡を観察した。泣きボテがないもの◎泣きボテがあっても、実用上問題ないレベルのもの○泣きボテがひどく、実用性に乏しいもの×手脂性能試験:人工皮脂を付着させた紙面に筆記した筆跡を観察した。筆跡に線とび、カスレがないもの◎筆跡に若干線とび、カスレがあるもの○筆跡に線とび、カスレがあるが、実用上問題ないもの△筆跡に線とび、カスレがあるがひどく、実用性に乏しいもの×表1の結果より、実施例1~6では、擦過性能試験、泣きボテ性能試験、手脂性能試験ともに良好もしくは、実用上問題のないレベルの性能が得られた。比較例1では、インキ粘度Pasと時間secとの関係VB-VA/BAは、5秒、10秒A=5、B=10では、VA=14.0、VB=21.3で、=1.46であったVB-VA/BA>1.0であったため、筆跡乾燥性が悪く、泣きボテがひどかった。比較例2、3でも同様に、VB-VA/BA>1.0であったため、筆跡乾燥性が悪く、泣きボテがひどかった。さらに、比較例3では、VB-VA/BA>1.0であり、シリコーン系界面活性剤、アセチレングリコール系界面活性剤、フッ素系界面活性剤、ジアルキルスルホコハク酸塩の中から選ばれる1種以上の界面活性剤がないため、手脂性能試験において、筆跡に線とび、カスレがひどかった。特に、水性ボールペン用インキ組成物を直詰めしたインキ収容筒の先端部に、チップ本体のボール抱持室にボールを回転自在に抱持したボールペンチップを直接又はチップホルダーを介して具備したボールペンレフィルを、軸筒内に摺動自在に配設し、前記ボールペンチップを前記軸筒の先端開口部から出没可能としたことを特徴とするノック式水性ボールペンや回転繰り出し式水性ボールペン等においては、インキ垂れ下がりが問題になるため、本発明のような20°Cの環境下、ずり速度0.1sec1において、インキ粘度が6~30Pasである水性ボールペン用インキ組成物を好適に用いることが可能である。本実施例では、ボールペンチップ先端縁の内壁に、ボールを押圧するコイルスプリングを配設していないが、コイルスプリングを配設することによって、インキ垂れ下がりの抑制効果が向上するため、より好ましい。また、インキ消費量については、本発明の水性ボールペン用インキ組成物をインキ収容筒内に直詰めした水性ボールペンとして使用し、筆記用紙として、JISP3201筆記用紙A上に筆記角度65°、筆記荷重100gの条件にて、筆記速度4m/minの速度で、試験サンプル5本用いて、らせん筆記試験を行い、その100mあたりのインキ消費量の平均値を、100mあたりのインキ消費量と定義すれば、100mあたりのインキ消費量については、50~300mg/100mであることが、好ましい。この範囲以下だと、インキ消費量が少ないので、筆跡にカスレが発生しやすく、この範囲を越えると、インキ消費量が多いので、筆跡擦過性に影響を及ぼす可能性もある。より、好ましくは、80~250mg/100mである。"